(57)【要約】【課題】  耐水性を向上させる。【解決手段】  ＪＡＰＡＮ  ＴＡＰＰＩ  Ｎｏ．１にて規定されている表面強度が１２Ａ以上である原紙３の少なくとも一方の主面に樹脂層４が形成され、この樹脂層４は、乾燥後の乾燥重量が２ｇ／ｍ２以上となるように乳化重合ＳＢＲラテックスが塗工されて形成される。乳化重合ＳＢＲラテックスには、中心部とこの中心部の外表面を覆う外殻部との２層構造からなり、外殻部に含有されるスチレンの重量比率が５０％〜８０％であるＳＢＲ粒子が分散されている。【選択図】図１
2006183219.tif 000002
【特許請求の範囲】
【請求項１】
基材に貼り合わされる化粧板用紙において、
ＪＡＰＡＮ  ＴＡＰＰＩ  Ｎｏ．１にて規定されている表面強度が１２Ａ以上である原紙の少なくとも一方の主面に樹脂層が形成され、
上記樹脂層は、乾燥後の乾燥重量が２ｇ／ｍ２以上となるように乳化重合ＳＢＲラテックスが塗工されて形成され、
上記乳化重合ＳＢＲラテックスには、中心部とこの中心部の外表面を覆う外殻部との２層構造からなり、外殻部に含有されるスチレンの重量比率が５０％〜８０％であるＳＢＲ粒子が分散されていることを特徴とする化粧板用紙。
【請求項２】
ＪＩＳ  Ｐ  ８１４０に準じて規定するコブサイズ度が３ｇ／ｍ２以下であることを特徴とする請求項１記載の化粧板用紙。
【請求項３】
基材に貼り合わされる化粧板用紙の製造方法において、
ＪＡＰＡＮ  ＴＡＰＰＩ  Ｎｏ．１にて規定されている表面強度が１２Ａ以上の原紙を抄造し、
中心部とこの中心部の外表面を覆う外殻部との２層構造からなり、外殻部に含有されるスチレンの重量比率が５０％〜８０％であるＳＢＲ粒子が分散された乳化重合ＳＢＲラテックスを乾燥後の乾燥重量が２ｇ／ｍ２以上となるように、原紙の少なくとも一方の主面に塗工して樹脂層を形成することを特徴とする化粧板用紙の製造方法。
【請求項４】
ＪＩＳ  Ｐ  ８１４０に準じて規定するコブサイズ度が３ｇ／ｍ２以下となるように原紙の少なくとも一方の主面に上記乳化重合ＳＢＲラテックスを塗工することを特徴とする請求項３記載の化粧板用紙の製造方法。
【発明の詳細な説明】
【技術分野】
【０００１】
本発明は、建材や家具等の基材に貼合わさせることで基材を装飾する化粧板用紙に関する。
【背景技術】
【０００２】
化粧板用紙は、基材に貼合わされてリビング、キッチン、サニタリールーム等の壁面板やドア用パネル等に用いられる化粧板を構成する。化粧板は、キッチン、サニタリールーム等の結露、水濡れしやすい場所にも設けられるため、耐水性、耐湿性を必要とするが、基材として用いるパーチクルボードや中質繊維板はいずれも耐水性、耐湿性に乏しく、水分を吸収すると膨潤し、反り返ってしまう。また、カビも発生しやすい。
【０００３】
このため、結露や水濡れしやすい場所に用いる化粧板には、合板、パーチクルボード、ＭＤＦ等からなる基材に塩化ビニル等からなる化粧板フィルムを貼合わせたものや原紙の主面にＳＢＲ（スチレンブタジエンゴム）、ＮＢＲ（ニトリルゴム）、ＭＢＲ（メチルメタクリレートブタジエンゴム）等のラテックス類からなる樹脂層が形成された化粧板用紙を基材に貼合わせて、基材に耐水性や耐湿性をもたせたものがある（例えば、特許文献１）。
【０００４】
しかしながら、塩化ビニル等からなる化粧板フィルムを用いた場合には、素材経費が割高となり、印刷に使用できるインク等も制約が生じる。
【０００５】
また、ラテックス類からなる樹脂層が形成された化粧板用紙は、使用するラテックス類の特性により原紙に均一且つ薄くラテックス類を塗工することが難しく、樹脂層が不均一となったり、厚さが厚くなってしまう。樹脂層の厚さが不均一な化粧板用紙では、基材に十分な耐水性を付与することができなくなってしまう。また、樹脂層が厚くなってしまった場合には、模様等を印刷する際にインクが染み込みにくくなり、グラビヤ印刷適性が不適切となる。
【０００６】
【特許文献１】特公第２９５５６９７号公報
【発明の開示】
【発明が解決しようとする課題】
【０００７】
そこで、本発明は、樹脂層の厚さが均一で薄く、優れた耐水性を有し、樹脂層を形成する材料の削減を図ることができる化粧板用紙を提供することを目的とする。
【課題を解決するための手段】
【０００８】
上述した目的を達成する本発明に係る化粧板用紙は、基材に貼り合わされ、木材パルプからなり、ＪＡＰＡＮ  ＴＡＰＰＩ  Ｎｏ．１にて規定されている表面強度が１２Ａ以上である原紙の少なくとも一方の主面に樹脂層が形成され、樹脂層は、乾燥後の乾燥重量が２ｇ／ｍ２以上となるように乳化重合ＳＢＲラテックスが塗工されて形成され、乳化重合ＳＢＲラテックスには、中心部とこの中心部の外表面を覆う外殻部との２層構造からなり、外殻部に含有されるスチレンの重量比率が５０％〜８０％であるＳＢＲ粒子が分散されている。
【０００９】
また、本発明に係る化粧板用紙の製造方法は、基材に貼り合わされ、原料に木材パルプを用い、ＪＡＰＡＮ  ＴＡＰＰＩ  Ｎｏ．１にて規定されている表面強度が１２Ａ以上の原紙を抄造機で抄造し、中心部とこの中心部の外表面を覆う外殻部との２層構造からなり、外殻部に含有されるスチレンの重量比率が５０％〜８０％であるＳＢＲ粒子が分散された乳化重合ＳＢＲラテックスを乾燥後の乾燥重量が２ｇ／ｍ２以上となるように、原紙の少なくとも一方の主面に塗工して樹脂層を形成することを特徴とする。
【発明の効果】
【００１０】
本発明では、原紙の少なくとも一方の主面に形成される樹脂層に、中心部とこの中心部の外表面を覆う外殻部との２層構造からなり、外殻部に含有されるスチレンの重量比率が５０％〜８０％であるＳＢＲ粒子が分散された乳化重合ＳＢＲラテックスを用いることによって、乳化重合ＳＢＲラテックスの乾燥後の乾燥重量が２ｇ／ｍ２以上と乳化重合ＳＢＲラテックスの塗工量が極めて少量であっても、原紙の主面に乳化重合ＳＢＲラテックスを均一且つ薄く塗工することができる。本発明では、均一に薄く形成された樹脂層によって、安定した耐水性を得ることができる。
【００１１】
また、本発明では、原紙の表面に均一且つ薄く樹脂層を形成することができるため、優れた印刷適性を得ることができる。また、本発明では、表面強度が１２Ａ以上の原紙を用いることによって、樹脂層が剥がれにくくなる。
【発明を実施するための最良の形態】
【００１２】
以下、本発明を適用した化粧板用紙１について図面を参照して詳細に説明する。図１に示す化粧板用紙１は、所定の模様が印刷された後に、壁面板等の基材２に貼り合わされて化粧板を構成する。このように所定の模様が印刷された化粧板用紙１が貼り合わされた化粧板は、キッチンやサニタリールーム等の壁面板やドア用パネルとなる。
【００１３】
化粧板用紙１は、原紙３の少なくとも一方の主面に耐水性を有する樹脂層４が形成されている。
【００１４】
原紙３は、広葉樹晒クラフトパルプ（Ｌ−ＢＫＰ）や針葉樹晒クラフトパルプ（Ｎ−ＢＫＰ）を単独、又は混合したものからなり、Ｌ−ＢＫＰとＮ−ＢＫＰとの混合割合（Ｌ−ＢＫＰ：Ｎ−ＢＫＰ）が８０％：２０％〜１００％：０％の範囲となっている。Ｎ−ＢＫＰの混合割合を２０％より多くした場合には、地合が悪くなり、模様等をグラビヤ印刷する際に印刷むらが生じやすくなる。
【００１５】
また、原紙３において、Ｌ−ＢＫＰ及びＮ−ＢＫＰのフリーネス（叩解度）は、１８０ｃｃ〜４００ｃｃの範囲とされ、特に２００ｃｃ〜３１０ｃｃの範囲が好ましい。フリーネスを１８０ｃｃ〜４００ｃｃの範囲とすることによって、原紙３の主面に樹脂層４を形成する際の塗工性及び樹脂層４の強度が良好となる。フリーネスが１８０ｃｃ未満の場合には、抄紙する際に水切れや乾燥性が悪く、乾燥後の光沢にむらが生じやすくなる。逆に、フリーネスが３５０ｃｃを超えた場合には、十分な強度が得られなくなってしまう。
【００１６】
このような構成から原紙３では、ＪＡＰＡＮ  ＴＡＰＰＩ  Ｎｏ．１にて規定されている表面強度が１２Ａ以上となっている。原紙３は、表面強度を１２Ａ以上となっていることから、例えば主面に形成した樹脂層４の表面をクロスカットし、カットした部分に接着性を有するテープを貼合わせ、このテープを剥離したときに樹脂層４が剥がれてしまったりすることがなく、剥離強度に対しても十分な強度が得られる。したがって、この原紙３では、表面に形成された樹脂層４が剥がれにくくなる。また、このような原紙３では、ラッピングマシンのロールによって押圧されても破れたり、裂けたりするといった不具合が生じることも防止できる。
【００１７】
なお、上述した構成からなる原紙３には、Ｌ−ＢＫＰやＮ−ＢＫＰの他に紙力増強剤や硫酸バンド等のサイズ定着剤、ピッチ除去剤、ロジンサイズ剤（ケン化型、エマルジョン型）、消泡剤、酸化チタン等の填料を添加するようにしてもよい。紙力増強剤としては、例えばカチオン化デンプン、ポリアクリルアマイド樹脂、ポリアミドエピクロルヒドリン樹脂等を用いることができる。特に、カチオン化デンプンは、紙力増強剤としての機能の他にワイヤー剥離促進剤としても機能する。
【００１８】
この原紙３の少なくとも一方の主面に形成される樹脂層４は、原紙３に耐水性を付与するものであり、乳化重合ＳＢＲラテックスを塗工して形成される。この乳化重合ＳＢＲラテックスは、中心に位置する中心部と、この中心部の外表面を覆うように形成された外殻部との２層構造からなるＳＢＲ粒子が分散されている。乳化重合ＳＢＲラテックスは、２層構造からなるＳＢＲ粒子が分散されているため、特許文献１に記載されているような２層構造を有していない乳化重合ＳＢＲラテックスを用いた場合よりも、適度な硬さを有している。これにより、この乳化重合ＳＢＲラテックスは、原紙３上に均一に薄く塗工することができ、塗工後に高い耐水性を持たせることができる。
【００１９】
ＳＢＲ粒子の中心部は、スチレンブタジエン重合体で形成され、外殻部は、スチレンの重量比率が５０％〜８０％の範囲とされたスチレンブタジエン重合体で形成されている。ＳＢＲ粒子の外殻部に含有されるスチレンの重量比率を５０％〜８０％にすることによって、このＳＢＲ粒子が分散されている乳化重合ＳＢＲラテックスの硬さが適切となる。これにより、原紙３の主面に樹脂層４を形成する際には、乳化重合ＳＢＲラテックスを均一で薄く塗工することができ、緻密な樹脂層４を形成することができる。原紙３の主面にこの乳化重合ＳＢＲラテックスを均一で薄く塗工することができることから、高い耐水性を得ることができる。
【００２０】
一方、ＳＢＲ粒子の外殻部に含有されるスチレンの重量比率が５０％未満の場合には、ブタジエンの含有量が多いため、乳化重合ＳＢＲラテックスが軟らかくなり、スチレンの重量比率が８０％よりも多い場合、スチレンの含有量が多くなるため、乳化重合ＳＢＲラテックスが硬くなってしまう。このため、スチレンの重量比率が５０％未満、又は８０％よりも多い場合には、原紙３の主面に乳化重合ＳＢＲラテックスを均一に薄く塗工することができず、高い耐水性を得ることができなくなることから、スチレンの重量比率を５０％〜８０％とする。また、乳化重合ＳＢＲラテックスの硬さが軟らかかったり、硬いことにより、樹脂層４の表面に凹凸やざらつきが生じてしまう。
【００２１】
また、樹脂層４は、乳化重合ＳＢＲラテックスを乾燥させた後の重量（以下、乾燥重量）が２ｇ／ｍ２以上となるように塗工して形成する。乳化重合ＳＢＲラテックスは、原紙３の主面に均一に薄く塗工することができるため、乾燥重量が２ｇ／ｍ２以上あれば高い耐水性を有する樹脂層４を形成することができ、例えば原紙３の主面に塗工する乳化重合ＳＢＲラテックスの乾燥重量が２ｇ／ｍ２〜５ｇ／ｍ２の少量であっても高い耐水性を有する樹脂層４を形成することができる。これより、化粧板用紙１では、樹脂層４を少量の乳化重合ＳＢＲラテックスで形成することができるため、コストが削減される。また、原紙３に乳化重合ＳＢＲラテックスを乾燥重量２ｇ／ｍ２以上となるように塗工することによって、樹脂層４上に所定の模様等をグラビヤ印刷する際に、インクの染み込みが良好となり、白抜けが生じたりや網点の形状が拡大したりすることが防止される。
【００２２】
次に、乳化重合ＳＢＲラテックスの製造方法について説明する。乳化重合ＳＢＲラテックスは、水性媒体中でＳＢＲ粒子を構成するスチレン及びブタジエンの単量体を乳化剤やラジカル重合開始剤、その他添加剤を用いて、乳化重合させることによって得られる。
【００２３】
具体的に、乳化重合ＳＢＲラテックスは、複数の重合工程からなる多段乳化重合させることによって、水性溶媒中に２層構造からなるＳＢＲ粒子が分散されて得られる。各重合温度は、通常５〜１２０℃であるが特にこの温度に限定されるものではなく、各段階での重合温度は同じであっても、異なっていてもよい。
【００２４】
乳化重合ＳＢＲラテックスは、先ず第１段階目の乳化重合で水性媒体中にスチレン及びブタジエンの単量体を添加し、スチレンとブタジエンとを乳化重合させて、スチレンブタジエン重合体からなりＳＢＲ粒子の中心部を生成する。
【００２５】
次に、第２段階目において、スチレンブタジエン重合体からなるＳＢＲ粒子の中心部が存在する水性媒体中に、スチレン及びブタジエンの単量体をスチレンの重量比率が上述した範囲になるように調整した混合物を添加する。具体的に、スチレン及びブタジエンの単量体の混合物を添加して、中心部の外表面に所定の重量比率でスチレンが含有されているスチレンブタジエン重合体を乳化重合させて外殻部を形成し、２層構造からなるＳＢＲ粒子を生成する。
【００２６】
このように複数の重合工程から乳化重合方法により水性媒体中で２層構造からなるＳＢＲ粒子を生成することによって、２層構造からなるＳＢＲ粒子が分散された乳化重合ＳＢＲラテックスが得られる。
【００２７】
乳化重合の際に用いる乳化剤としては、例えば脂肪族石鹸、ロジン酸石鹸、アルキルスルホン酸塩、ジアルキルアリールスルホン酸塩、アルキルスルホコハク酸塩、ポリオキシエチレンアルキル硫酸塩及びポリオキシエチレンアルキルアリール硫酸塩などのアニオン性乳化剤、ポリオキシエチレンアルキルエーテル、ポリオキシエチレンアルキルアリールエーテル及びポリオキシエチレンオキシプロピレンブロックコポリマーなどのノニオン性乳化剤など公知のものを単独、あるいは２種以上組み合わせて用いることができる。
【００２８】
その他の添加剤としては、ｐＨ調整剤として水酸化カリウム、水酸化ナトリウム、水酸化アンモニウム、炭酸水素ナトリウム、炭酸ナトリウム、リン酸水素二ナトリウム等を添加することができる。
【００２９】
なお、ＳＢＲ粒子の中心部は、一段階でスチレンブタジエン重合体を乳化重合させる他に多段階で重合させて生成するようにしてよい。また、外殻部を構成するスチレンとブタジエンとの混合物を添加する方法としては、一括添加方法、連続的或いは断続的に添加する方法及びこれらの方法を組み合わせた方法等を用いてもよい。また、上述した乳化重合ＳＢＲラテックスは、ソープフリー乳化重合ＳＢＲラテックスでも、ソープフリー乳化重合していない乳化重合ＳＢＲラテックスでもよく、ソープフリー乳化重合ＳＢＲラテックスを用いた場合では、スチレンブタジエン重合体中に乳化剤が取り込まれるため、より高い耐水性の向上が図られる。
【００３０】
以上のような構成からなる化粧板用紙１は、次のように作製される。Ｌ−ＢＫＰとＮ−ＢＫＰとを所定の割合で混合し、これに適量の紙力増強剤を内添したものを紙料として、この紙料を抄紙機でＪＡＰＡＮ  ＴＡＰＰＩ  Ｎｏ．１にて規定されている表面強度が１２Ａ以上の原紙３を抄造する。原紙３を抄造する際に用いる抄紙機の形式としては、ヤンキードライヤを有し、このヤンキードライヤで原紙３を乾燥させる片艶マシン（ヤンキーマシン）や多筒式乾燥設備を伴う両更マシン等を用いる。なお、原紙３を抄造する際に、紙料を挟み、水を搾るサイズプレス部分において、原紙３の表面に適当なサイズ剤を塗布するようにしてもよい。
【００３１】
次に、得られた原紙３の例えば一方の主面に、原紙３の抄造機とオフラインとなっている塗工機（コーター）を用いて乾燥重量が２ｇ／ｍ２以上となるように乳化重合ＳＢＲラテックスを塗布し、乾燥させる。乳化重合ＳＢＲラテックスを原紙３に塗布する方法としては、一般的なブレード塗工方法、ロッド塗工方法、エアナイフ塗工方法、カーテン塗工方法等を用いる。なお、乳化重合ＳＢＲラテックスは、原紙３の両面に塗工するようにしてもよい。
【００３２】
また、化粧板用紙１を作製する際に、原紙３の抄造機と乳化重合ＳＢＲラテックスを塗工するコーターとが一連に接続されたオンラインとなっている設備を用いてもよい。このような設備を用いた場合には、サイズプレス部分において、乳化重合ＳＢＲラテックスを原紙３の主面に直接塗布するようにしてもよい。
【００３３】
以上のように、化粧板用紙１では、乳化重合ＳＢＲラテックスに含有されているＳＢＲ粒子が中心部と外殻部の２層構造からなり、外殻部に含有されているスチレンの重量比率が５０％〜８０％であることから、乳化重合ＳＢＲラテックスの乾燥重量が２ｇ／ｍ２となるように塗工しても原紙３の主面に均一で厚さが薄く、緻密な樹脂層４を形成することができる。化粧板用紙１では、乳化重合ＳＢＲラテックスが原紙３の主面に均一で薄く、緻密に塗布されることによって、原紙３に安定した耐水性を付与することができる。
【００３４】
また、化粧板用紙１は、表面強度が１２Ａ以上の原紙３の主面に、乾燥重量が２ｇ／ｍ２以上となるように乳化重合ＳＢＲラテックスが塗工されていることによって、模様等をグラビヤ印刷した際にインクの染み込み等が良好であり、白抜き等がない優れた印刷適性を有する。
【００３５】
なお、化粧板用紙１では、乳化重合ＳＢＲラテックス中に外殻部のスチレンの重量比率が５０〜８０％の範囲にされた２層構造のＳＢＲ粒子が分散されているため、上記特許文献１のような２層構造のＳＢＲ粒子が含有されていない乳化重合ＳＢＲラテックスを用いた場合と比べて、乾燥重量が２〜５ｇ／ｍ２となる少量の塗工量であっても、均一に薄く塗工でき、高い耐水性を得ることができる。化粧板用紙１では、乳化重合ＳＢＲラテックスの塗工量が少なくても高い耐水性を得ることができるため、コストを削減することができる。
【００３６】
上述した構成からなる化粧板用紙１では、ＪＩＳ  Ｐ  ８１４０に準じた規定するコブサイズ度が３ｇ／ｍ２以下となる。化粧板用紙１では、コブサイズ度が３ｇ／ｍ２以下となることによって、吸水性が低くなり、優れた耐水性を得ることができる。これにより、化粧板用紙１では、例えば合板等の基材２に貼り合わされて化粧板を構成した場合、化粧板が水を吸収して膨潤してしまったり、反り返ることが防止され、カビ等の発生も抑えられる。
【実施例】
【００３７】
以下、本発明の好適な実施例を実験結果に基づいて説明する。
【００３８】
〈実施例１〉
実施例１では、先ず、Ｌ−ＢＫＰ１００％、フリーネス３５０ｃｃの紙料を長網抄紙機で抄速２００ｍ／分の条件で抄紙し、表面強度１８Ａ、米坪３７．１ｇ／ｍ２の原紙を抄造した。次に、中心部と外殻部との２層構造からなり、外殻部に含まれるスチレンの重量比率が５０％であるＳＢＲ粒子が分散された乳化重合ＳＢＲラテックス（商品名Ａ６２００、旭化成ケミカルズ（株）製）を原紙の片面にオフマシンを用いてブレード塗工方法により乾燥後の乾燥重量が２．０ｇ／ｍ２となるように塗工して乾燥させ、樹脂層を形成し、米坪３９．２ｇ／ｍ２、コブサイズ度３ｇ／ｍ２の化粧板用紙を作製した。
【００３９】
なお、コブサイズ度は、１３０ｍｍ２角に裁断した化粧板用紙を２枚重ね合わせ、原紙の乳化重合ＳＢＲラテックスを塗布していない面が水に濡れるように、ＪＩＳ  Ｐ  ８１４０に準じて化粧板用紙を水に１２０秒間接触させる。そして、水に直接触れていない側の面の増加した重量を測定して得られた値である。以下、実施例２〜実施例５及び比較例１〜比較例６においても同様の方法でコブサイズ度を測定した。
【００４０】
〈実施例２〉
実施例２では、Ｌ−ＢＫＰ１００％、フリーネス４００ｃｃの紙料を用いて、表面強度１８Ａ、米坪３７．２ｇ／ｍ２の原紙を実施例１の原紙と同様に抄造した。次に、外殻部に含まれるスチレンの重量比率が８０％であるＳＢＲ粒子を分散させた乳化重合ＳＢＲラテックス（商品名Ａ６２００、旭化成ケミカルズ（株）製）を乾燥重量が２．０ｇ／ｍ２となるように原紙の片面に塗工して樹脂層を形成し、米坪３９．３ｇ／ｍ２、コブサイズ度３ｇ／ｍ２となるようにすること以外は実施例１と同様にして化粧板用紙を作製した。
【００４１】
〈実施例３〉
実施例３では、先ず、Ｌ−ＢＫＰ１００％、フリーネス３５０ｃｃの紙料を用いて、表面強度１８Ａ、米坪３７．１ｇ／ｍ２の原紙を実施例１の原紙と同様に抄造した。次に、外殻部に含まれるスチレンの重量比率が８０％であるＳＢＲ粒子を分散させた乳化重合ＳＢＲラテックス（商品名Ａ６２００、旭化成ケミカルズ（株）製）を乾燥重量が４．０ｇ／ｍ２となるように原紙の片面に塗工して樹脂層を形成し、米坪４１．１ｇ／ｍ２、コブサイズ度３ｇ／ｍ２となるようにすること以外は実施例１と同様にして化粧板用紙を作製した。
【００４２】
〈実施例４〉
実施例４では、先ず、Ｌ−ＢＫＰ１００％、フリーネス３００ｃｃの紙料を用いて、表面強度１２Ａ、米坪３７．０ｇ／ｍ２の原紙を実施例１の原紙と同様に抄造した。次に、外殻部に含まれるスチレンの重量比率が８０％であるＳＢＲ粒子が分散された乳化重合ＳＢＲラテックス（商品名Ａ６２００、旭化成ケミカルズ（株）製）を乾燥重量が４．１ｇ／ｍ２となるように原紙の片面に塗工して樹脂層を形成し、米坪４１．１ｇ／ｍ２、コブサイズ度３ｇ／ｍ２となるようにすること以外は実施例１と同様にして化粧板用紙を作製した。
【００４３】
〈実施例５〉
実施例５では、先ず、Ｌ−ＢＫＰ１００％、フリーネス３００ｃｃの紙料を用いて、表面強度１８Ａ、米坪３０．１ｇ／ｍ２の原紙を実施例１の原紙と同様に抄造した。次に、外殻部に含まれるスチレンの重量比率が８０％であるＳＢＲ粒子が含有された乳化重合ＳＢＲラテックス（商品名Ａ６２００、旭化成ケミカルズ（株）製）を乾燥重量が１０．２ｇ／ｍ２となるように原紙の片面に塗工して樹脂層を形成し、米坪４０．３ｇ／ｍ２、コブサイズ度３ｇ／ｍ２となるようにすること以外は実施例１と同様にして化粧板用紙を作製した。
【００４４】
〈比較例１〉
比較例１では、先ず、Ｌ−ＢＫＰ１００％、フリーネス２５０ｃｃの紙料を用いて、表面強度１８Ａ、米坪３０．２ｇ／ｍ２の原紙を実施例１の原紙と同様に抄造した。次に、２層構造からなるＳＢＲ粒子が含有されていない乳化重合ＳＢＲラテックス（商品名パテラコールＶＷ１１１、大日本インク化学工業（株）製）を乾燥重量が３．１ｇ／ｍ２となるように原紙の片面に塗工して樹脂層を形成し、米坪３３．３ｇ／ｍ２、コブサイズ度１２ｇ／ｍ２となるようにすること以外は実施例１と同様にして化粧板用紙を作製した。
【００４５】
〈比較例２〉
比較例２では、先ず、Ｌ−ＢＫＰ１００％、フリーネス４５０ｃｃの紙料を用いて、表面強度１８Ａ、米坪３０．１ｇ／ｍ２の原紙を実施例１の原紙と同様に抄造した。次に、２層構造からなるＳＢＲ粒子が含有されていない乳化重合ＳＢＲラテックス（商品名パテラコールＶＷ１１１、大日本インク化学工業（株）製）を乾燥重量が１０．２ｇ／ｍ２となるように原紙の片面に塗工して樹脂層を形成し、米坪４０．３ｇ／ｍ２、コブサイズ度３ｇ／ｍ２となるようにすること以外は実施例１と同様にして化粧板用紙を作製した。
【００４６】
〈比較例３〉
比較例３では、先ず、Ｌ−ＢＫＰ１００％、フリーネス４５０ｃｃの紙料を用いて、表面強度１８Ａ、米坪３７．１ｇ／ｍ２の原紙を実施例１の原紙と同様に抄造した。次に、外殻部に含まれるスチレンの重量比率が５０％であるＳＢＲ粒子が分散された乳化重合ＳＢＲラテックス（商品名Ａ６２００、旭化成ケミカルズ（株）製）を乾燥重量が１．１ｇ／ｍ２となるように原紙の片面に塗工して樹脂層を形成し、米坪３８．２ｇ／ｍ２、コブサイズ度９ｇ／ｍ２となるようにすること以外は実施例１と同様にして化粧板用紙を作製した。
【００４７】
〈比較例４〉
比較例４では、先ず、Ｌ−ＢＫＰ１００％、フリーネス２５０ｃｃの紙料を用いて、表面強度１８Ａ、米坪３７．２ｇ／ｍ２の原紙を実施例１の原紙と同様に抄造した。次に、外殻部に含まれるスチレンの重量比率が２０％であるＳＢＲ粒子が分散された乳化重合ＳＢＲラテックス（商品名Ａ６２００、旭化成ケミカルズ（株）製）を乾燥重量が４．０ｇ／ｍ２となるように原紙の片面に塗工して樹脂層を形成し、米坪４１．２ｇ／ｍ２、コブサイズ度１０ｇ／ｍ２となるようにすること以外は実施例１と同様にして化粧板用紙を作製した。
【００４８】
〈比較例５〉
比較例５では、先ず、Ｌ−ＢＫＰ１００％、フリーネス３５０ｃｃの紙料を用いて、表面強度１８Ａ、米坪３７．１ｇ／ｍ２の原紙を実施例１の原紙と同様に抄造した。次に、外殻部に含まれるスチレンの重量比率が９０％であるＳＢＲ粒子が分散された乳化重合ＳＢＲラテックス（商品名Ａ６２００、旭化成ケミカルズ（株）製）を乾燥重量が４．０ｇ／ｍ２となるように原紙の片面に塗工して樹脂層を形成し、米坪４１．１ｇ／ｍ２、コブサイズ度１０ｇ／ｍ２となるようにすること以外は実施例１と同様にして化粧板用紙を作製した。
【００４９】
〈比較例６〉
比較例６では、先ず、Ｌ−ＢＫＰ１００％、フリーネス３５０ｃｃの紙料を用いて、表面強度１１Ａ、米坪３７．２ｇ／ｍ２の原紙を実施例１の原紙と同様に抄造した。次に、外殻部に含まれるスチレンの重量比率が８０％であるＳＢＲ粒子が含有された乳化重合ＳＢＲラテックス（商品名Ａ６２００、旭化成ケミカルズ（株）製）を乾燥重量が４．１ｇ／ｍ２となるように原紙の片面に塗工して樹脂層を形成し、米坪４１．３ｇ／ｍ２、コブサイズ度３ｇ／ｍ２となるようにすること以外は実施例１と同様にして化粧板用紙を作製した。
【００５０】
以上のようにして作製した実施例１〜実施例５及び比較例１〜比較例６の化粧板用紙に対して、樹脂層の表面の状態、即ち塗工面の状態、耐水性、グラビヤ印刷適性、クロスカット適性について評価した。評価結果を以下の表１に示す。
【００５１】
【表１】
2006183219.tif 000003
【００５２】
表１において、塗工面の状態については、原紙の主面に乳化重合ＳＢＲラテックスを塗工して塗工面の凹凸やざらつきの有無を目視により観察し、評価を行った。塗工面の状態の評価について、塗工面に凹凸やざらつきがなかった場合には、表１中に○印で示し、塗工面に凹凸やざらつきが多少生じ、化粧板用紙として適用することがやや困難な場合には、表１中に△印で示し、塗工面に凹凸やざらつきが生じ、化粧板用紙として適用できない場合には、表１中に×印で示した。
【００５３】
また、耐水性の評価は、次のようにして行った。先ず、基材となるパーチクルボードの片面に各実施例及び各比較例で作製した化粧板用紙を酢酸ビニル等の接着剤で貼合わせる。次に、貼り合わせた化粧板用紙上に水を２０ｇ湿らせた布を置き、更にその布の上に８５℃の熱水が入った容器を置く。２０分後に布を取り除き、化粧板用紙の一部にカッターで切り込みを入れ、パーチクルボードと化粧板用紙との接着状態の変化を観察して行った。耐水性の評価において、パーチクルボードと化粧板用紙との接着面の接着性及びパーチクルボードの紙質に影響がなければ耐水性が良好であるとして、表１中に○印で示し、接着性や紙質に多少影響があり、化粧板用紙として適用することがやや困難な場合には、表１中に△印で示し、接着性が低下し、紙質に影響があり、化粧板用紙として適用できない場合には、表１中に×印で示した。
【００５４】
グラビヤ印刷適性の評価は、次のようにして行った。各化粧板用紙にグラビヤ印刷機でグラデーション印刷を施し、白抜けが生じたり、網点の大きさが拡大したり、インクの滲み込み具合を観察して評価した。グラビヤ印刷適性の評価において、グラデーション印刷されている場合には、表１中に○印で示し、白抜けや網点の大きさがやや小さく、インクの染み込みもやや少なく、化粧板用紙として適用することがやや困難な場合には、表１中に△印で示し、白抜けや網点の大きさが大きく、インクが十分に染み込まず、化粧板用紙として適用できない場合には、表１中に×印で示した。
【００５５】
クロスカット適性の評価は、次のようにして行った。乳化重合ＳＢＲラテックスを塗工して形成した樹脂層の表面にカッターでクロスカットし、セロファンテープ（商標登録）を強く貼り付けた後、すばやくセロファンテープを剥がして原紙と乳化重合ＳＢＲラテックスの樹脂層との間の剥がれ具合を観察して評価した。クロスカット適性の評価において、剥がれが生じなかった場合には、表１中に○印で示し、一部分剥がれが生じ、化粧板用紙として適用することがやや困難な場合には、表１中に△印で示し、多くの部分で剥がれが生じて化粧板用紙として適用できない場合には、表１中に×印で示した。
【００５６】
表１に示す結果から、塗工面の状態について、実施例１〜実施例５は良好であり、化粧板用紙に適しているが、比較例１及び比較例４、比較例５は凹凸やざらつきが生じ、化粧板用紙に用いることはやや困難であるか、化粧板用紙として適用できない。
【００５７】
比較例１は、乳化重合ＳＢＲラテックス中に２層構造からなるＳＢＲ粒子が分散されていないため、乳化重合ＳＢＲラテックスの硬さが適切とならず、樹脂層の表面に凹凸やざらつきが生じた。
【００５８】
比較例４では、乳化重合ＳＢＲラテックスに分散されているＳＢＲ粒子の外殻部に含有されるスチレンの重量比率が２０％であり、含有されているスチレンの重量比率が少ないため、ブタジエンの重量比率が大きくなり、乳化重合ＳＢＲラテックスが軟らかくなった。また、比較例５では、乳化重合ＳＢＲラテックスに分散されているＳＢＲ粒子の外殻部に含有されるスチレンの重量比率が９０％であり、スチレンが多く含まれているので、乳化重合ＳＢＲラテックスが硬くなり過ぎた。これらのことから、比較例４及び比較例５では、乳化重合ＳＢＲラテックスの硬さが軟らかかったり、硬いため、原紙の表面に均一に塗布されず、樹脂層の表面に凹凸やざらつきが生じた。
【００５９】
これら比較例１及び比較例４、比較例５に対して、実施例１〜実施例５は、乳化重合ＳＢＲラテックス中に２層構造からなり、外殻部に含有されているスチレンの重量比率が５０％〜８０％であるＳＢＲ粒子が分散されているため、乳化重合ＳＢＲラテックスが適切な硬さとなった。これにより、実施例１〜実施例５は、原紙の表面に乳化重合ＳＢＲラテックスが均一に薄く塗工されるため、樹脂層の表面に凹凸やざらつきが生じることが防止された。
【００６０】
また、表１に示す結果から、耐水性について、実施例１〜実施例５は良好であり、化粧板用紙に適しているが、比較例１及び比較例３〜比較例５は耐水性が低く、化粧板用紙に用いることはやや困難であるか、化粧板用紙として適用できない。
【００６１】
比較例１及び比較例３〜比較例５のうち、比較例１は、上述したように原紙に塗工する乳化重合ＳＢＲラテックス中に２層構造からなるＳＢＲ粒子が分散されていないため、乳化重合ＳＢＲラテックスを原紙の主面に均一に塗布することができず、耐水性が低下した。
【００６２】
比較例３は、原紙の主面に塗工した乳化重合ＳＢＲラテックスの乾燥重量が１．１ｇ／ｍ２であり塗工量が少ないため、コブサイズ度が９ｇ／ｍ２と高くなり、十分な耐水性が得られず、耐水性が低下した。比較例４及び比較例５は、上述したように原紙の主面に乳化重合ＳＢＲラテックスが均一で薄くに塗布されず、コブサイズ度が１０ｇ／ｍ２と高くなったため、耐水性が低下した。
【００６３】
これら比較例１及び比較例３〜比較例５に対して、実施例１〜実施例５は、乳化重合ＳＢＲラテックスに２層構造からなるＳＢＲ粒子が含有されており、且つこのＳＢＲ粒子の外殻部に含まれるスチレンの重量比率が５０％以上、８０％未満であることから、原紙の主面に均一に薄く乳化重合ＳＢＲラテックスが塗工された。実施例１〜実施例５では、均一に薄く塗布された乳化重合ＳＢＲラテックスによって、コブサイズ度が３ｇ／ｍ２と低くなり、安定した耐水性が得られた。
【００６４】
また、表１に示す結果から、グラビヤ印刷適性について、実施例１〜実施例５は良好であり、化粧板用紙に適しているが、比較例２は白抜けや網点の形状の拡大が生じたり、インクの染み込みが不十分であり、化粧板用紙に用いることはやや困難であるか、化粧板用紙として適用できない。
【００６５】
比較例２では、乳化重合ＳＢＲラテックス中に２層構造からなるＳＢＲ粒子が含有されていないことから、耐水性を原紙に付与するために乳化重合ＳＢＲラテックスの塗工量を多くしているため、乾燥重量が大きくなっている。比較例２では、乾燥重量が大きいため、網点の形状の拡大や樹脂層の厚み方向へインクの染み込みが悪くなり、グラビヤ印刷適性が低下した。
【００６６】
この比較例２に対して、実施例１〜実施例５では、乳化重合ＳＢＲラテックス中に２層構造からなるＳＢＲ粒子が含有されているため、乳化重合ＳＢＲラテックスの乾燥重量が２ｇ／ｍ２、又はそれ以上であっても均一に薄く塗工された。実施例１〜実施例５では、インクの染み込みが十分であり、白抜けや網点の形状の拡大が抑えられ、グラビヤ印刷特性が良好であった。
【００６７】
また、表１に示す結果から、クロスカット適性について、実施例１〜実施例５は良好であり、化粧板用紙に適しているが、比較例６は原紙と樹脂層とが剥がれやすく、化粧板用紙として適用できない。
【００６８】
比較例６は、原紙の表面強度が１１Ａであり、表面強度が低いため原紙から樹脂層が剥がれやすくなった。
【００６９】
これに対して、実施例１〜実施例５は、原紙の表面強度が１２Ａ以上であり、表面強度が適切であるため、原紙と樹脂層との間で剥がれにくくなった。
【００７０】
以上のことから、化粧板用紙を作製する際には、塗工面の凹凸やざらつきをなくし、少ない塗工量でも耐水性が得られ、インクの滲み等がなく、樹脂層の剥がれを防止することができることから、原紙の表面強度が１２Ａ以上であり、原紙に塗工する乳化重合ＳＢＲラテックス中に中心部と外殻部との２層構造からなり、外殻部に含まれるスチレンの重量比率が５０〜８０％のＳＢＲ粒子を分散させ、この乳化重合ＳＢＲラテックスを乾燥重量２ｇ／ｍ２以上となるように塗工し、コブサイズ度を３ｇ／ｍ２とすることは、塗工面の状態、耐水性評価、グラビヤ印刷適性、クロスカット適性を良好にする。
【図面の簡単な説明】
【００７１】
【図１】本発明を適用した化粧板用紙の断面図である。
【符号の説明】
【００７２】
１  化粧板用紙、２  基材、３  原紙、４  樹脂層
【図１】
2006183219.tif 000004